(57)【要約】  本発明は、再生石膏と、少なくとも１種のアルファスルホ脂肪酸二塩を含む発泡剤とを含有する石膏組成物、これを製造する方法、および本発明による石膏組成物を含有する物品に関する。本発明はさらに、少なくとも０．５重量％の再生石膏分を有する水性石膏組成物の湿潤密度を低減させるための、少なくとも１種のアルファスルホ脂肪酸二塩を含む発泡剤の使用に関する。【特許請求の範囲】
【請求項１】
水性石膏組成物であって、前記石膏組成物の総重量を基準として、
ｉ）  少なくとも４０．０重量％の石膏、および
ｉｉ）  少なくとも０．００２重量％、好適には少なくとも０．００５重量％の、少なくとも１種のアルファスルホ脂肪酸二塩を含む発泡剤
を含み、
前記石膏が、前記石膏組成物中の石膏の総割合を基準として、少なくとも０．５重量％の再生石膏分を有する、水性石膏組成物。
【請求項２】
前記再生石膏分が、シロキサン含有再生石膏であることを特徴とする、請求項１記載の組成物。
【請求項３】
少なくとも１種のアルファスルホ脂肪酸二塩が、式（Ｉ）：
Ｒ１ＣＨ（ＳＯ３Ｍ１）ＣＯＯＭ２  （Ｉ）
［式中、Ｒ１は、６〜１６個のＣ原子を有する直鎖状または分子鎖状アルキル基またはアルキレン基であり、Ｍ１およびＭ２は、互いに独立して、Ｈ、Ｌｉ、Ｎａ、Ｋ、Ｃａ／２、Ｍｇ／２、アンモニウム、またはアルカノールアミンを表す］
の化合物である、請求項１または２記載の組成物。
【請求項４】
Ｒ１が、８〜１６個のＣ原子を有する飽和直鎖状アルキル基である、請求項３記載の組成物。
【請求項５】
Ｍ１およびＭ２がＮａを表す、請求項３または４記載の組成物。
【請求項６】
少なくとも０．００１重量％の、アルファスルホ脂肪酸二塩とは異なる少なくとも１種の補助界面活性剤をさらに含む、請求項１から５までのいずれか１項記載の組成物。
【請求項７】
少なくとも１種の補助界面活性剤が、アルキルポリグリコシド、アルキルアミドベタイン、グルタメート、スルホケトン、スルフェート、イセチオネート、Ｎ−アシルアミノ酸化合物、スルホアセテート、スルホネート、スルホスクシネート、タウレート、ベタイン、両性界面活性剤、アルカノールアミド、アミンオキシド、カルボキシレート、アルキルエトキシレート、カチオン性界面活性剤、カチオン性ポリマー、タンパク質加水分解物、シリコーン、脂肪アルコール、タンパク質誘導体、二塩の漂白剤、非イオン性界面活性剤、およびこれらの混合物から成る群より選択される、請求項６記載の組成物。
【請求項８】
少なくとも１種の溶媒をさらに含む、請求項１から７までのいずれか１項記載の組成物。
【請求項９】
セルロースエーテル、消石灰、デンプン、加工デンプン、疎水化剤、鉱物添加剤、低密度骨材、繊維、促進剤、増粘剤、遅延剤、気孔形成剤、起泡剤、膨潤剤、フィラー、ポリアクリレート、分散剤、流動化剤、超吸収体、および安定化剤から成る群より選択される１種以上の添加剤をさらに含む、請求項１から８までのいずれか１項記載の組成物。
【請求項１０】
０．０００１〜１．０重量％の遅延剤および／または０．０１〜２．０重量％の流動化剤をさらに含む、請求項１から９までのいずれか１項記載の組成物。
【請求項１１】
請求項１から１０までのいずれか１項記載の組成物を含む、物品。
【請求項１２】
スタッコ石膏、モルタル石膏、機械用石膏塗壁材、塗壁石膏、接着石膏、接合石膏、充填石膏、断熱石膏、床用石膏、既製塗壁石膏、大理石石膏であるか、または石膏含有既製部材、例えば、石膏プラスターボード、石膏繊維ボード、石膏含有ウォールボード、不織布でライニング加工された石膏ボード、および石膏含有成形体である、請求項１０記載の物品。
【請求項１３】
水性石膏組成物の製造方法であって、
ａ）  少なくとも１種のアルファスルホ脂肪酸二塩を含む発泡剤によるフォームを準備する工程、
ｂ）  水、石膏、および任意で添加剤を含む組成物を準備する工程、
ｃ）  工程ａ）により準備されたフォームを加えて、工程ｂ）で得られた組成物にずり応力を与える工程
を含み、
前記石膏が、前記組成物中の石膏の総割合を基準として、少なくとも０．５重量％の再生石膏分を有する、方法。
【請求項１４】
前記組成物中の石膏の総割合を基準として、少なくとも０．５重量％の再生石膏分を有する水性石膏組成物の湿潤密度を低減させるための、少なくとも１種のアルファスルホ脂肪酸二塩を含む発泡剤の使用。
【請求項１５】
少なくとも１種のアルファスルホ脂肪酸二塩が、請求項３から６までのいずれか１項記載の化合物である、請求項１４記載の使用。
【発明の詳細な説明】
【技術分野】
【０００１】
本発明は、再生石膏と、少なくとも１種のアルファスルホ脂肪酸二塩を含む発泡剤とを含有する石膏組成物、これを製造する方法、および本発明による石膏組成物を含有する物品に関する。本発明はさらに、少なくとも０．５重量％の再生石膏分を有する水性石膏組成物の湿潤密度を低減させるための、少なくとも１種のアルファスルホ脂肪酸二塩を含む発泡剤の使用に関する。
【０００２】
建築産業では、様々な種類の石膏含有建材が使用されている。石膏含有建材は、石膏、例えば、スタッコ石膏、モルタル石膏、機械用石膏塗壁材（Ｍａｓｃｈｉｎｅｎｇｉｐｓｐｕｔｚｅ）、塗壁石膏（Ｐｕｔｚｇｉｐｓｅ）、接着石膏、接合石膏（Ｆｕｇｅｎｇｉｐｓｅ）、充填石膏（Ｓｐａｃｈｔｅｌｇｉｐｓｅ）、断熱石膏、床用石膏（Ｅｓｔｒｉｃｈｇｉｐｓｅ）、既製塗壁石膏、および大理石石膏（Ｍａｒｍｏｒｇｉｐｓｅ）を含む。石膏含有建材はさらに、石膏含有既製部材、例えば、石膏プラスターボード（Ｇｉｐｓｋａｒｔｏｎｐｌａｔｔｅｎ）、石膏繊維ボード、石膏含有ウォールボード、不織布でライニング加工された石膏ボード、および石膏含有成形体を含む。
【０００３】
石膏産業では、再生石膏材料を再び製造プロセスに返送することがメーカーに義務付けられている。これは、石膏を含有する建築廃棄物および解体廃棄物であると理解され、これは殊に、石膏ボード（石膏プラスターボード、石膏繊維ボード、フル石膏ボード（Ｖｏｌｌｇｉｐｓｐｌａｔｔｅｎ））である。石膏ボードの廃棄物は、例えば、石膏プラスターボードの製造または建物の新築、ならびにリノベーションおよび解体作業において端材として生じる。
【０００４】
しかしながら、再生石膏の利用には、石膏ボードの廃棄物に含有される添加剤を理由に材料の品質が非常に様々であるという問題がある。
【０００５】
例えば、ウェットルーム仕上げのために使用される疎水化された石膏プラスターボードは、非常に強い消泡効果のあるシロキサン割合を含む。石膏プラスターボードの製造では、予め生成されたフォームが石膏スラリーに加えられて、生成物の密度が低減させられる。よって、シロキサン含有再生石膏が石膏プラスターボードの製造において存在することは、消泡効果を理由として、大きな欠点になることが多い。
【０００６】
よって、含有される再生石膏材料の量および品質とは無関係に効果的に発泡可能な石膏組成物が必要とされている。
【０００７】
したがって、本発明の課題は、発泡効率の阻害なく再生石膏を添加することが可能な石膏組成物を提供することであった。
【０００８】
この課題は、水性石膏組成物であって、該石膏組成物の総重量を基準として、
ｉ）  少なくとも４０．０重量％の石膏、および
ｉｉ）  少なくとも１種のアルファスルホ脂肪酸二塩を含む、少なくとも０．００２重量％、好適には少なくとも０．００５重量％の発泡剤
を含み、石膏が、該石膏組成物中の石膏の総割合を基準として、少なくとも０．５重量％の再生石膏分を有する、水性石膏組成物により解決された。
【０００９】
ここで驚くべきことに、特に二塩界面活性剤構造、殊にアルファスルホ脂肪酸二塩が、シロキサン含有材料に対して堅牢に作用し、それによりシロキサンの気泡破壊効果が大幅に減少することが分かった。再生石膏分とは無関係に、アルファスルホ脂肪酸二塩系フォームを使用した場合のフォーム収量は、石膏ボードの製造においてほぼ一定のままである。
【００１０】
よって、本発明の好ましい実施形態によると、再生石膏分とは、シロキサン含有再生石膏である。
【００１１】
本発明のさらなる好ましい実施形態によると、少なくとも１種のアルファスルホ脂肪酸二塩とは、式（Ｉ）：
Ｒ１ＣＨ（ＳＯ３Ｍ１）ＣＯＯＭ２  （Ｉ）
［式中、Ｒ１は、６〜１６個のＣ原子を有する直鎖状または分子鎖状アルキル基またはアルキレン基であり、Ｍ１およびＭ２は、互いに独立して、Ｈ、Ｌｉ、Ｎａ、Ｋ、Ｃａ／２、Ｍｇ／２、アンモニウム、またはアルカノールアミンを表す］
の化合物である。
【００１２】
Ｒ１は、８〜１６個のＣ原子を有する直鎖状アルキル基であることが好ましい。
【００１３】
Ｍ１およびＭ２は、Ｎａを表すことが特に好ましい。
【００１４】
本発明のさらなる実施形態によると、この組成物はさらに、少なくとも０．００５重量％、好ましくは少なくとも０．００２重量％の、アルファスルホ脂肪酸二塩とは異なる少なくとも１種の補助界面活性剤を含有する。
【００１５】
少なくとも１種の補助界面活性剤は、アルキルポリグリコシド、アルキルアミドベタイン、グルタメート、スルホケトン、スルフェート（特に、アルキルスルフェート、アルキルエーテルスルフェート）、イセチオネート、Ｎ−アシルアミノ酸化合物、スルホアセテート、スルホネート、スルホスクシネート、タウレート、ベタイン、両性界面活性剤、アルカノールアミド、アミンオキシド、カルボキシレート、アルキルエトキシレート、カチオン性界面活性剤、カチオン性ポリマー、タンパク質加水分解物、シリコーン、脂肪アルコール、タンパク質誘導体、二塩の漂白剤、非イオン性界面活性剤、およびそれらの混合物から成る群より選択されることが特に好ましい。
【００１６】
本発明のさらなる実施形態によると、この組成物はさらに、少なくとも１種の溶媒を含有する。
【００１７】
本発明のさらなる好ましい実施形態によると、この組成物は、セルロースエーテル、消石灰、デンプン、加工デンプン、疎水化剤、鉱物添加剤、低密度骨材、繊維、促進剤、増粘剤、遅延剤、気孔形成剤、起泡剤、膨潤剤、フィラー、ポリアクリレート、分散剤、流動化剤、超吸収剤、および安定化剤から成る群より選択される１種以上の添加剤を含有する。
【００１８】
本発明の好ましい実施形態によると、石膏組成物はさらに、０．０００１〜１．０重量％の遅延剤および／または０．０１〜２．０重量％の流動化剤を含む。
【００１９】
本発明はさらに、先に記載の石膏組成物を含む物品に関する。
【００２０】
この物品は、スタッコ石膏、モルタル石膏、機械用石膏塗壁材、塗壁石膏、接着石膏、接合石膏、充填石膏、断熱石膏、床用石膏、既製塗壁石膏、大理石石膏であるか、または石膏含有既製部材、例えば、石膏プラスターボード、石膏繊維ボード、石膏含有ウォールボード、不織布でライニング加工された石膏ボード、および石膏含有成形体であることが殊に好ましい。
【００２１】
本発明はさらに、水性石膏組成物の製造方法であって、
ａ）  少なくとも１種のアルファスルホ脂肪酸二塩を含む発泡剤によるフォームを準備する工程、
ｂ）  水、石膏、および任意で添加剤を含む組成物を準備する工程、
ｃ）  工程ａ）により準備されたフォームを加えて、工程ｂ）で得られた組成物にずり応力を与える工程
を含み、石膏が、組成物中の石膏の総割合を基準として、少なくとも０．５重量％の再生石膏分を有する、方法に関する。
【００２２】
本発明はさらに、組成物中の石膏の総割合を基準として、少なくとも０．５重量％の再生石膏分を有する水性石膏組成物の湿潤密度を低減させるための、少なくとも１種のアルファスルホ脂肪酸二塩を含む発泡剤の使用に関する。
【００２３】
少なくとも１種のアルファスルホ脂肪酸二塩が、先に挙げた化合物のうちの１つであることが殊に好ましい。
【００２４】
以下で、本発明についてより正確に記載する。
【００２５】
先に説明したように、本発明による組成物は、少なくとも０．５重量％の再生石膏分を有する石膏を含有する。
【００２６】
本発明の文脈において、「石膏」という用語は、その水不含もしくは水和形態にある硫酸カルシウム化合物、例えば結晶形態にあるこの化合物から成る石膏岩、ならびに相応する建築材料、例えば、式ＣａＳＯ４・ｘＨ２Ｏの硫酸カルシウム半水和物、二水和物もしくは無水物［式中、ｘは、０、１／２、または２である］、またはそれらの混合物に関連する。
【００２７】
本発明による石膏組成物は、石膏組成物の総重量を基準として、少なくとも４０．０重量％、より好ましくは４５．０〜７０．０重量％、特に好ましくは５０．０〜６５．０重量％の石膏を含有する。
【００２８】
本発明により使用される石膏の再生石膏分は、組成物中の石膏の総割合を基準として、少なくとも０．５重量％、より好ましくは少なくとも２．０重量％、特に好ましくは少なくとも５．０重量％である。
【００２９】
本発明の文脈において、「再生石膏」という用語は、石膏含有物品の製造において既に使用され、前述の物品から回収された石膏に関連する。再生石膏が得られる石膏含有物品の例は、スタッコ石膏、モルタル石膏、機械用石膏塗壁材、塗壁石膏、接着石膏、接合石膏、充填石膏、断熱石膏、床用石膏、既製塗壁石膏、大理石石膏、ならびに石膏含有既製部材、例えば、石膏プラスターボード、石膏繊維ボード、石膏含有ウォールボード、不織布でライニング加工された石膏ボード、および石膏含有成形体である。
【００３０】
再生石膏は、製造プロセスに返送された石膏含有物品に含有される添加剤を含有することが一般的である。例えば、ウェットルーム仕上げのために使用される疎水化された石膏プラスターボードには、シロキサンまたはワックスエマルションが含有されている。
【００３１】
本発明による再生石膏は、シロキサンを含有することが好ましい。シロキサンは、式：
Ｒ１２−３Ｒ２０−１Ｓｉ−［Ｏ−Ｓｉ１Ｒ２］ｎ−Ｏ−ＳｉＲ１２−３
［式中、Ｒ１は、水素またはアルキル基を表し、Ｒ２は、存在する場合、末端基Ｒ１２−３Ｒ２０−１Ｓｉ−とＳｉＲ１２−３との間に閉環を形成する−Ｏ−基を表し、ｎは、０〜１００の値を有し得る］
の直鎖状または環状化合物である。Ｒがアルキル基である場合、これは、直鎖状または分枝鎖状Ｃ１〜Ｃ１０アルキル基であることが好ましい。Ｒ１は、メチル、エチル、ｎ−プロピル、ｎ−ブチル、イソブチル、またはｎ−ヘキシルであることが好ましい。Ｒ１は、メチルであることが特に好ましい。
【００３２】
殊に、再生石膏は、再生石膏の総重量を基準として、少なくとも０．０１重量％のシロキサン、より好ましくは０．０２〜５．０重量％のシロキサン、特に好ましくは０．０５〜２．０重量％のシロキサンを含有する。
【００３３】
よって、本発明による石膏組成物は、石膏組成物の総重量を基準として、少なくとも０．０１重量％のシロキサン、より好ましくは０．０１〜２．０重量％のシロキサン、特に好ましくは０．０２〜１．０重量％のシロキサンを含有する。
【００３４】
さらに、本発明による石膏組成物は、少なくとも１種のアルファスルホ脂肪酸二塩を含有する発泡剤を、石膏組成物の総重量を基準として、少なくとも０．００５重量％、または少なくとも０．００７重量％、または少なくとも０．０１重量％含有する。
【００３５】
さらなる実施形態において、本発明による石膏組成物は、少なくとも１種のアルファスルホ脂肪酸二塩を含有する発泡剤を、石膏組成物の総重量を基準として、少なくとも０．００２重量％、より好ましくは少なくとも０．００３重量％、特に好ましくは少なくとも０．００５重量％含有する。
【００３６】
一実施形態において、発泡剤は、発泡剤の総重量を基準として、少なくとも３０重量％、少なくとも４５重量％、または少なくとも６０重量％の少なくとも１種のアルファスルホ脂肪酸二塩を含む。発泡剤は、少なくとも１種のアルファスルホ脂肪酸二塩から成ることが特に好ましい。
【００３７】
発泡剤は、発泡剤の総重量を基準として、少なくとも１５重量％、より好ましくは少なくとも２５重量％、特に好ましくは少なくとも３０重量％の少なくとも１種のアルファスルホ脂肪酸二塩を含むことが好ましい。発泡剤は、少なくとも１種のアルファスルホ脂肪酸二塩から成ることが特に好ましい。
【００３８】
本発明の文脈において、「発泡剤」という用語は、特定の膜形成能力を有し、それにより液体中でのフォームの生成を促進する界面活性物質に関連する。
【００３９】
少なくとも１種のアルファスルホ脂肪酸二塩は、式（Ｉ）：
Ｒ１ＣＨ（ＳＯ３Ｍ１）ＣＯＯＭ２  （Ｉ）
［式中、Ｒ１は、６〜１６個のＣ原子を有する直鎖状または分子鎖状アルキル基またはアルキレン基であり、Ｍ１およびＭ２は、互いに独立して、Ｈ、Ｌｉ、Ｎａ、Ｋ、Ｃａ／２、Ｍｇ／２、アンモニウム、またはアルカノールアミンを表す］
の化合物であることが好ましい。ここで、特に好ましいアルカノールアミンは、モノエタノールアミン、ジエタノールアミン、トリエタノールアミン、およびモノイソプロパノールアミンである。
【００４０】
さらに、基Ｒ１がアルキレン基である、少なくとも１種のアルファスルホ脂肪酸二塩における式（Ｉ）の化合物の割合が、少なくとも１種のアルファスルホ脂肪酸二塩の総重量を基準として、３重量％以下であることが当てはまる。
【００４１】
Ｒ１は、８〜１６個のＣ原子、より好ましくは９〜１６個のＣ原子、特に好ましくは１０〜１２個のＣ原子を有する飽和直鎖状アルキル基であることが好ましい。
【００４２】
特に好ましくは、基Ｒ１がデシル基および／またはドデシル基である、少なくとも１種のアルファスルホ脂肪酸二塩における式（Ｉ）の化合物の割合が、少なくとも１種のアルファスルホ脂肪酸二塩の総重量を基準として、９０重量％以上であることが当てはまる。
【００４３】
Ｍ１およびＭ２は、Ｎａを表すことが特に好ましい。
【００４４】
よって、本発明による少なくとも１種のアルファスルホ脂肪酸二塩は、２−スルホドデカン酸の二ナトリウム塩、２−スルホテトラデカン酸の二ナトリウム塩、またはそれらの混合物であることが特に好ましい。少なくとも１種のアルファスルホ脂肪酸二塩は、２−スルホドデカン酸の二ナトリウム塩と２−スルホテトラデカン酸の二ナトリウム塩との混合物であることが特に好ましい。
【００４５】
式（Ｉ）の化合物は、当業者に公知の関連するあらゆる方法により製造可能である。ここで、特に好ましい製造方法は、相応するカルボン酸のスルホン化である。ここで、相応するカルボン酸、殊に相応する脂肪酸と、気体状の三酸化硫黄とが反応させられ、三酸化硫黄は、脂肪酸に対するＳＯ３のモル比が１．０：１〜１．１：１の範囲にある量で使用されることが好ましい。そのようにして得られた、酸性スルホン化生成物である粗生成物は、続いて部分的または完全に中和され、その際、水性ＮａＯＨによる完全な中和が好ましい。必要に応じて、洗浄工程を設けてもよい。
【００４６】
さらなる好ましい実施形態によると、本発明による石膏組成物は、少なくとも１種の補助界面活性剤を、石膏組成物の総重量を基準として、少なくとも０．００２重量％、より好ましくは少なくとも０．００３重量％、特に好ましくは少なくとも０．００５重量％含有する。
【００４７】
少なくとも１種の補助界面活性剤は、アルファスルホ脂肪酸二塩とは異なる少なくとも１種の発泡剤である。
【００４８】
少なくとも１種の補助界面活性剤は、アルキルポリグリコシド、アルキルアミドベタイン、グルタメート、スルホケトン、スルフェート（特に、アルキルスルフェート、アルキルエーテルスルフェート）、イセチオネート、Ｎ−アシルアミノ酸化合物、スルホアセテート、スルホネート、スルホスクシネート、タウレート、ベタイン、両性界面活性剤、アルカノールアミド、アミンオキシド、カルボキシレート、アルキルエトキシレート、カチオン性界面活性剤、カチオン性ポリマー、タンパク質加水分解物、シリコーン、脂肪アルコール、タンパク質誘導体、二塩の漂白剤、非イオン性界面活性剤、およびそれらの混合物から成る群より選択される発泡剤であることが好ましい。
【００４９】
好ましいアルキルポリグリコシドは、式（ＩＩ）：
Ｒ２−Ｏ−［Ｇ］ｐ  （ＩＩ）
［式中、Ｒ２は、８〜１８個のＣ原子を有する直鎖状または分枝鎖状アルキル基および／またはアルキレン基を表し、Ｇは、５個または６個のＣ原子を有する糖残基を表し、ｐは、１〜１０の数を表す］
の化合物である。
【００５０】
好ましいアルキルアミドベタインは、式（ＩＩＩ）：
Ｒ３−ＣＯ−ＮＨ−（ＣＨ２）ｙ−Ｎ＋（ＣＨ３）２−ＣＨ２−ＣＯＯ−  （ＩＩＩ）
［式中、Ｒ３は、７〜１９個のＣ原子を有する直鎖状または分枝鎖状アルキル基またはアルキレン基を表し、ｙは、２〜４の範囲の整数である］
の化合物である。
【００５１】
好ましいＮ−アシルアミノ酸化合物は、式（ＩＶ）：
Ｍ３ＯＯＣ−ＣＨ２−ＣＨ２−ＣＨ（ＮＨ−ＣＯ−Ｒ４）−ＣＯＯＭ４  （ＩＶ）
［式中、Ｒ４は、７〜１９個のＣ原子を有する直鎖状または分枝鎖状アルキル基またはアルキレン基を表し、基Ｍ３およびＭ４は、互いに独立して、Ｈ、Ｌｉ、Ｎａ、Ｋ、Ｃａ／２、Ｍｇ／２、アンモニウム、およびアルカノールアミンから成る群より選択される］
のＮ−アシルグルタミン酸化合物であることが好ましい。
【００５２】
本発明のさらなる実施形態によると、この組成物は、少なくとも１種の溶媒をさらに含有する。この組成物は、石膏組成物の総重量を基準として、０．０００１重量％〜０．２重量％の少なくとも１種の溶媒を含有することが好ましい。
【００５３】
溶媒は、ヘキシレングリコール、（２−メチル−２，４−ペンタンジオール）、エタノール、プロパナール、ｎ−プロピルアルコール、１−ペンタノール、２−ペンタノール、３−ペンタノール、２−メチル−１−ブタノール、２−メチル−２−ブタノール、３−メチル−１−ブタノール、３−メチル−２−ブタノール、２，２−ジメチル−１−プロパノール、酢酸−ｎ−プロピルエステル、酢酸−ｎ−ブチルエステル、１−ペンチルアセテート、２−ペンチルアセテート、３−ペンチルアセテート、イソペンチルアセテート、１，１−ジメチルプロピルアセテート、２−メチルブチルアセテート、２−エチルヘキシルアセテート、２−ブトキシエタノール、２−（２−ブトキシエトキシ）エタノール、トリエチレングリコールモノブチルエーテル、３，６，９，１２−テトラオキサヘキサデカン−１−オール、２−ヘキソキシ−１−エタノール、２−（２−ヘキシルオキシエトキシ）エタノール、１−メトキシ−２−プロパノール、メトキシプロポキシプロパノール、１−ブトキシ−２−プロパノール、ジ（プロピレングリコール）ブチルエーテル、トリ（プロピレングリコール）ブチルエーテル、２−ブトキシエチルアセテート、２−（２−ブトキシエトキシ）エチルアセテート、１−メトキシ−２−プロピルアセテート、およびそれらの混合物から成る群より選択されることが好ましい。
【００５４】
本発明による石膏組成物は、発泡剤を、非発泡形態で、または予め生成されたフォームとして含有していてもよい。予め生成されたフォームを製造する方法は、当業者に公知である。
【００５５】
予め生成されたフォームは、５０〜１８０ｇ／Ｌ、より好ましくは６０〜１４０ｇ／Ｌ、特に好ましくは７０〜１２０ｇ／Ｌのフォーム密度を有することが好ましい。
【００５６】
本発明による石膏組成物は、石膏組成物の総重量を基準として、石膏を、好ましくは少なくとも４０．０重量％、より好ましくは４５．０〜７５．０重量％、特に好ましくは５０．０〜６５．０重量％含み、少なくとも１種のアルファスルホ脂肪酸二塩を含む発泡剤を、少なくとも０．００５重量％、より好ましくは少なくとも０．００７重量％、特に好ましくは少なくとも０．０１重量％含み、任意で、少なくとも１種の補助界面活性剤を、少なくとも０．００２重量％、より好ましくは少なくとも０．００３重量％、特に好ましくは少なくとも０．００５重量％含み、任意で、少なくとも１種の溶媒を、少なくとも０．０００１重量％、好適には０．０００５重量％〜０．２重量％含み、水を、２０．０〜６５．０重量％、より好ましくは３０．０〜５５．０重量％、特に好ましくは３５．０〜５０．０重量％含む。
【００５７】
さらなる実施形態において、本発明による石膏組成物は、石膏組成物の総重量を基準として、石膏を、好ましくは少なくとも４０．０重量％、より好ましくは４５．０〜７５．０重量％、特に好ましくは５０．０〜６５．０重量％含み、少なくとも１種のアルファスルホ脂肪酸二塩を含む発泡剤を、少なくとも０．００２重量％、より好ましくは少なくとも０．００３重量％、特に好ましくは少なくとも０．００５重量％含み、任意で、少なくとも１種の補助界面活性剤を、少なくとも０．００１重量％、より好ましくは少なくとも０．００２重量％、特に好ましくは少なくとも０．００３重量％含み、任意で、少なくとも１種の溶媒を、少なくとも０．０００１重量％、好適には０．０００５重量％〜０．２重量％含み、水を、２０．０〜６５．０重量％、より好ましくは３０．０〜５５．０重量％、特に好ましくは３５．０〜５０．０重量％含む。
【００５８】
よって、本発明による石膏組成物は、好ましくは０．３〜１．５、より好ましくは０．５〜１．０、特に好ましくは０．７〜０．８の水石膏値（Ｗａｓｓｅｒｇｉｐｓｗｅｒｔ）を有する。
【００５９】
さらに、本発明による石膏組成物は、添加剤を加えることにより変性されてもよい。一般的に、石膏組成物は、流動挙動または硬化プロセスに影響を与える添加剤を含有する。例えば、本発明による石膏組成物は、セルロースエーテル、消石灰、鉱物添加剤、低密度骨材、繊維、促進剤、増粘剤、遅延剤、気孔形成剤、起泡剤、膨潤剤、フィラー、ポリアクリレート、分散剤、流動化剤、超吸収剤、および安定化剤から成る群より選択される１種以上の添加剤を含有していてもよい。
【００６０】
よって、本発明による石膏組成物は、石膏組成物の総重量を基準として、少なくとも４０．０重量％、より好ましくは４５．０〜７０．０重量％、特に好ましくは５０．０〜６５．０重量％の石膏、少なくとも０．００５重量％、より好ましくは少なくとも０．００７重量％、特に好ましくは少なくとも０．０１重量％の、少なくとも１種のアルファスルホ脂肪酸二塩を含む発泡剤、任意で、少なくとも０．００２重量％、より好ましくは少なくとも０．００３重量％、特に好ましくは少なくとも０．００５重量％の少なくとも１種の補助界面活性剤、任意で、少なくとも０．０００１重量％、好適には０．０００５重量％〜０．２重量％の少なくとも１種の溶媒、２０．０〜６５．０重量％、より好ましくは３０．０〜５５．０重量％、特に好ましくは３５．０〜５０．０重量％の水、および０．０〜５．０重量％、より好ましくは０．０００１〜３．０重量％、特に好ましくは０．００１〜１．０重量％の添加剤を含み、より好ましくはこれらのものから成る。
【００６１】
好ましい実施形態において、本発明による石膏組成物は、石膏組成物の総重量を基準として、少なくとも４０．０重量％、より好ましくは４５．０〜７０．０重量％、特に好ましくは５０．０〜６５．０重量％の石膏、少なくとも０．００２重量％、より好ましくは少なくとも０．００３重量％、特に好ましくは少なくとも０．００５重量％の、少なくとも１種のアルファスルホ脂肪酸二塩を含む発泡剤、任意で、少なくとも０．００１重量％、より好ましくは少なくとも０．００２重量％、特に好ましくは少なくとも０．００３重量％の少なくとも１種の補助界面活性剤、任意で、少なくとも０．０００１重量％、好適には０．０００５重量％〜０．２重量％の少なくとも１種の溶媒、２０．０〜６５．０重量％、より好ましくは３０．０〜５５．０重量％、特に好ましくは３５．０〜５０．０重量％の水、および０．０〜５．０重量％、より好ましくは０．０００１〜３．０重量％、特に好ましくは０．００１〜１．０重量％の添加剤を含み、より好ましくはこれらのものから成る。
【００６２】
好ましくは、本発明による石膏組成物は、遅延剤、促進剤、および／または流動化剤を含有していてもよい。
【００６３】
本発明の文脈において、「遅延剤」という用語は、石膏組成物の硬化プロセスを遅らせる添加剤に関連する。遅延剤についての非限定的な例は、酒石酸、クエン酸およびそれらの塩、グルコネート、タンパク質加水分解物、重縮合されたアミノ酸、ホスフェート、錯化剤、ヒドロキシカルボン酸、糖類、オルガノホスフェート、ならびにそれらの混合物である。
【００６４】
本発明の文脈において、「促進剤」という用語は、石膏組成物の硬化プロセスを加速させる添加剤に関連する。促進剤についての非限定的な例は、Ｋ２ＳＯ４および微細に粉砕された二水和物である。
【００６５】
本発明の文脈において、「流動化剤」という用語は、石膏組成物の流動挙動に影響を与える添加剤に関連する。本発明による石膏組成物に適した流動化剤は、ナフタリンスルホネート、メラミンスルホネート、リグニンスルホネート、ケトン樹脂、ポリアリールエーテル、およびポリカルボキシレートエーテル系の流動化剤である。
【００６６】
本発明による石膏組成物は、０．０００１〜１．０重量％の遅延剤および／または０．０１〜２．０重量％の流動化剤を含有することが特に好ましい。
【００６７】
よって、本発明による石膏組成物は、石膏組成物の総重量を基準として、少なくとも４０．０重量％、より好ましくは４５．０〜７０．０重量％、特に好ましくは５０．０〜６５．０重量％の石膏、少なくとも０．００５重量％、より好ましくは少なくとも０．００７重量％、特に好ましくは少なくとも０．０１重量％の、少なくとも１種のアルファスルホ脂肪酸二塩を含む発泡剤、任意で、少なくとも０．００２重量％、より好ましくは少なくとも０．００３重量％、特に好ましくは少なくとも０．００５重量％の少なくとも１種の補助界面活性剤、任意で、少なくとも０．０００１重量％、好適には０．０００５重量％〜０．２重量％の少なくとも１種の溶媒、および２０．０〜６５．０重量％、より好ましくは３０．０〜５５．０重量％、特に好ましくは３５．０〜５０．０重量％の水、０．０００１〜１．０重量％の遅延剤、および０．０１〜２．０重量％の流動化剤、および０．０〜５．０重量％、より好ましくは０．０００１〜３．０重量％、特に好ましくは０．００１〜１．０重量％の添加剤を含み、より好ましくはこれらのものから成る。
【００６８】
好ましい実施形態において、本発明による石膏組成物は、石膏組成物の総重量を基準として、少なくとも４０．０重量％、より好ましくは４５．０〜７０．０重量％、特に好ましくは５０．０〜６５．０重量％の石膏、少なくとも０．００２重量％、より好ましくは少なくとも０．００３重量％、特に好ましくは少なくとも０．００５重量％の、少なくとも１種のアルファスルホ脂肪酸二塩を含む発泡剤、任意で、少なくとも０．００１重量％、より好ましくは少なくとも０．００２重量％、特に好ましくは少なくとも０．００３重量％の少なくとも１種の補助界面活性剤、任意で、少なくとも０．０００１重量％、好適には０．０００５重量％〜０．２重量％の少なくとも１種の溶媒、および２０．０〜６５．０重量％、より好ましくは３０．０〜５５．０重量％、特に好ましくは３５．０〜５０．０重量％の水、０．０００１〜１．０重量％の遅延剤、および０．０１〜２．０重量％の流動化剤、および０．０〜５．０重量％、より好ましくは０．０００１〜３．０重量％、特に好ましくは０．００１〜１．０重量％の添加剤を含み、より好ましくはこれらのものから成る。
【００６９】
本発明による石膏組成物の湿潤密度は、好ましくは１４００ｋｇ／ｍ３未満、より好ましくは１２５０ｋｇ／ｍ３未満、特に好ましくは１１００ｋｇ／ｍ３未満である。
【００７０】
本発明はさらに、本発明による石膏組成物を含有する物品に関する。
【００７１】
この物品は、好ましくは少なくとも８０重量％、より好ましくは少なくとも９０重量％、特に好ましくは少なくとも９５重量％の本発明による石膏組成物を含有する。
【００７２】
本発明の好ましい実施形態において、この物品は、本発明による石膏組成物から成る。
【００７３】
前述の物品は、スタッコ石膏、モルタル石膏、機械用石膏塗壁材、塗壁石膏、接着石膏、接合石膏、充填石膏、断熱石膏、床用石膏、既製塗壁石膏、および大理石石膏、ならびに石膏含有既製部材、例えば、石膏プラスターボード、石膏繊維ボード、石膏含有ウォールボード、不織布でライニング加工された石膏ボード、および石膏含有成形体であることが好ましい。
【００７４】
この物品は、石膏プラスターボードであることが特に好ましい。
【００７５】
本発明はさらに、水性石膏組成物の製造方法であって、
ａ）  少なくとも１種のアルファスルホ脂肪酸二塩を含む発泡剤によるフォームを準備する工程、
ｂ）  水、石膏、および任意で添加剤を含む組成物を準備する工程、
ｃ）  工程ａ）により準備されたフォームを加えて、工程ｂ）で得られた組成物にずり応力を与える工程
を含み、石膏が、組成物中の石膏の総割合を基準として、少なくとも０．５重量％の再生石膏分を有する、方法に関する。
【００７６】
本発明による方法の工程ａ）によると、石膏物品の重量を低減させるために、少なくとも１種のアルファスルホ脂肪酸二塩を含む発泡剤による予め生成されたフォームが準備される。フォームは、適切なフォーム製造機を用いて、発泡剤、空気および水を含有する混合物から製造される。石膏組成物のためのフォームを製造する方法は、当業者に公知である。
【００７７】
フォームが製造される混合物は、少なくとも１種の溶媒をさらに含有することが好ましい。フォームが製造される混合物は、フォームの総重量を基準として、０．５重量％〜３０．０重量％の少なくとも１種の溶媒を含有することが好ましい。
【００７８】
溶媒は、ヘキシレングリコール、（２−メチル−２，４−ペンタンジオール）、エタノール、プロパナール、ｎ−プロピルアルコール、１−ペンタノール、２−ペンタノール、３−ペンタノール、２−メチル−１−ブタノール、２−メチル−２−ブタノール、３−メチル−１−ブタノール、３−メチル−２−ブタノール、２，２−ジメチル−１−プロパノール、酢酸−ｎ−プロピルエステル、酢酸−ｎ−ブチルエステル、１−ペンチルアセテート、２−ペンチルアセテート、３−ペンチルアセテート、イソペンチルアセテート、１，１−ジメチルプロピルアセテート、２−メチルブチルアセテート、２−エチルヘキシルアセテート、２−ブトキシエタノール、２−（２−ブトキシエトキシ）エタノール、トリエチレングリコールモノブチルエーテル、３，６，９，１２−テトラオキサヘキサデカン−１−オール、２−ヘキソキシ−１−エタノール、２−（２−ヘキシルオキシエトキシ）エタノール、１−メトキシ−２−プロパノール、メトキシプロポキシプロパノール、１−ブトキシ−２−プロパノール、ジ（プロピレングリコール）ブチルエーテル、トリ（プロピレングリコール）ブチルエーテル、２−ブトキシエチルアセテート、２−（２−ブトキシエトキシ）エチルアセテート、１−メトキシ−２−プロピルアセテート、およびそれらの混合物から成る群より選択されることが好ましい。
【００７９】
少なくとも１種のアルファスルホ脂肪酸二塩を含む発泡剤は、先に挙げた化合物のうちの少なくとも１つであることが好ましい。
【００８０】
工程ｂ）によると、水と、石膏と、任意で、先に挙げた添加剤のうちの１つ以上とを含有する組成物が準備される。石膏は、組成物中の石膏の総割合を基準として、少なくとも０．５重量％、より好ましくは少なくとも２．０重量％、特に好ましくは少なくとも５．０重量％の再生石膏分を含む。
【００８１】
前述の再生石膏は、先に記載のシロキサン含有再生石膏であることが好ましい。
【００８２】
工程ａ）により準備されたフォームを加えて、工程ｂ）で得られた組成物にずり応力を与える工程により、本発明による石膏組成物が得られる。
【００８３】
本発明はさらに、組成物中の石膏の総割合を基準として、少なくとも０．５重量％の再生石膏分を有する水性石膏組成物の湿潤密度を低減させるための、少なくとも１種のアルファスルホ脂肪酸二塩を含む発泡剤の使用に関する。
【００８４】
少なくとも１種のアルファスルホ脂肪酸二塩が、先に挙げた化合物のうちの１つであることが殊に好ましい。
【００８５】
以下の実施例は、本発明をより詳細に説明するものである。
【００８６】
実施例
１）  方法
湿潤密度
石膏組成物の湿潤密度を測定するために、各組成物を既知の体積のガラスビーカーに充填し、続いて秤量することで、重量と体積との比を測定した。
【００８７】
フォーム密度
フォーム密度を測定するために、各フォームを既知の体積のガラスビーカーに充填し、続いて秤量することで、重量と体積との比を測定した。
【００８８】
２）  再生石膏の製造
石膏スラリーを製造するために、３００ｇのベータ半水和物（排煙脱硫から得られる）を、３．０ｇのシロキサン（Ｓｉｌｒｅｓ  ＢＳ９４、Ｗａｃｋｅｒ  Ｃｈｅｍｉｅ社）を含有する２０１．０ｇの水に入れ、１５秒にわたり浸漬した。続いて、この混合物を、３０秒にわたり２８５ｒｐｍ／分でせん断し、型に注いだ。１５分後、試料を型から取り出し、１時間にわたり１５０℃で、飽和した水蒸気雰囲気で熱処理した。続いて、試料を一定の質量に達するまで４０℃で貯蔵した。
【００８９】
さらなる加工のために、試料をボールミルで約１０μｍのｄ５０に粉砕し、その後、５時間にわたり１５０℃でか焼した。室温に冷却した後に、再生石膏を適用試験に使用することができた。
【００９０】
３）  脂肪アルキルエーテルスルフェート界面活性剤をベースとする組成物
まず、脂肪アルキルエーテルスルフェートをベースとするフォームを製造した。
【００９１】
そのために、ロータ／ステータシステムに基づくフォーム製造機を用いて、圧縮空気を加えながら、０．４０％の界面活性剤溶液（Ｖｉｎａｐｏｒ  ＧＹＰ２６８０、ＢＡＳＦ）をフォームにした。調整されたフォーム密度は、７５ｇ／Ｌであった。
【００９２】
参照混合物Ｒ１
石膏スラリーを製造するために、３５０ｇのベータ半水和物（排煙脱硫から得られる）を、０．０３５ｇの遅延剤（Ｐｌａｓｔｒｅｔａｒｄ）および３．３ｇの微細に粉砕された二水和物と一緒に均質化し、続いて、１．０５ｇのベータナフタリン流動化剤を含有する２３４．２ｇの水に入れて、１５秒にわたり浸漬した。続いて、この混合物を、３０秒にわたり１６００ｒｐｍ／分でせん断した。その間、脂肪アルキルエーテルスルフェートをベースとするフォーム（１８．２ｇ、密度７５ｇ／Ｌ）を添加した。これにより生じてからすぐの参照混合物１の密度は、１０５０ｋｇ／ｍ３であった。
【００９３】
参照混合物Ｒ２
参照混合物Ｒ２の製造を参照混合物Ｒ１と同様に行ったが、５％のベータ半水和物をシロキサン含有再生石膏と置き換えた点で異なっていた。参照混合物Ｒ２の湿潤密度は、１３８０ｋｇ／ｍ３に増加した。
【００９４】
４）  アルファスルホ脂肪酸二塩界面活性剤をベースとする組成物
まず、アルファスルホ脂肪酸二塩をベースとするフォームを製造した。
【００９５】
そのために、ロータ／ステータシステムに基づくフォーム製造機を用いて、圧縮空気を加えながら、Ｃ１２／１４アルファスルホ脂肪酸Ｎａ二塩をベースとする０．４０％の界面活性剤溶液をフォームにした。調整されたフォーム密度は、７５ｇ／Ｌであった。
【００９６】
参照混合物Ｒ３
石膏スラリーを製造するために、３５０ｇのベータ半水和物（排煙脱硫から得られる）を、０．０３５ｇの遅延剤（Ｐｌａｓｔｒｅｔａｒｄ）および３．３ｇの微細に粉砕された二水和物と一緒に均質化し、続いて、１．０５ｇのベータナフタリン流動化剤を含有する２３４．２ｇの水に入れて、１５秒にわたり浸漬した。続いて、この混合物を、３０秒にわたり１６００ｒｐｍ／分でせん断した。その間、アルファスルホ脂肪酸二塩をベースとするフォーム（１８．２ｇ、密度７５ｇ／Ｌ）を添加した。これにより生じてからすぐの参照混合物１の密度は、１１００ｋｇ／ｍ３であった。
【００９７】
例Ｅ１（本発明）
例Ｅ１の製造を参照混合物Ｒ３と同様に行ったが、５％のベータ半水和物をシロキサン含有再生石膏と置き換えた点で異なっていた。本発明による例の湿潤密度は、わずか１１７０ｋｇ／ｍ３にだけ増加した。
【００９８】
参照混合物および本発明の例の組成および特性は、表１に要約されている。
【００９９】
【表１】
2021500307.tif 000002
【０１００】
これらの結果は、脂肪アルキルエーテルスルフェートをベースとするフォームを有する再生石膏含有組成物の場合、著しい湿潤密度の増加が観察される一方で、アルファスルホ脂肪酸二塩をベースとするフォームを使用した再生石膏含有組成物は、再生石膏を含有しない参照混合物よりもわずかに高い湿潤密度しか有しないことを示す。
【国際調査報告】
2021500307.tif 000003
2021500307.tif 000004
2021500307.tif 000005
2021500307.tif 000006
2021500307.tif 000007
2021500307.tif 000008